(57)【要約】【課題】ガラス表面と木材表面における２重反射が抑制され、木材を良好に視認することができ、意匠性に優れたガラス木材積層体の提供。【解決手段】ガラス（１１）と木材（１４）とが接着膜（１２）を介して積層された積層構造を有し、ガラス（１１）は、木材（１４）と反対側の表層部（１１Ｓ）に正反射率低減膜を含み、表層部（１１Ｓ）の外部から入射角１０°で入射した可視光の平均正反射率が３％以下であるガラス木材積層体（１０）。【選択図】図１
2018103547.tif 000002
【特許請求の範囲】
【請求項１】
ガラスと木材とが接着膜を介して積層されたガラス木材積層体であって、
前記ガラスは、前記木材と対向しない面の表層部に正反射率低減膜を備え、
前記表層部は、外部から入射角１０°で入射した可視光の平均正反射率が３％以下である、ガラス木材積層体。
【請求項２】
前記正反射率低減膜は、ガラスよりも屈折率が低い材料からなり中空構造を有する粒子とマトリックスとを含む反射防止膜である、請求項１に記載のガラス木材積層体。
【請求項３】
前記正反射率低減膜は、相対的に屈折率の高い高屈折率層と相対的に屈折率の低い低屈折率層との積層構造を有する反射防止膜である、請求項１に記載のガラス木材積層体。
【請求項４】
前記正反射率低減膜は、少なくとも表面に微細な凹凸を有するアンチグレア膜である、請求項１に記載のガラス木材積層体。
【請求項５】
前記接着膜は熱可塑性樹脂を含む、請求項１〜４のいずれかに記載のガラス木材積層体。
【請求項６】
前記熱可塑性樹脂はポリビニルブチラールまたはエチレン・酢酸ビニル共重合樹脂である、請求項５に記載のガラス木材積層体。
【請求項７】
前記接着膜はさらに着色剤を含む、請求項５または６に記載のガラス木材積層体。
【発明の詳細な説明】
【技術分野】
【０００１】
本発明は、ガラス木材積層体に関する。
【背景技術】
【０００２】
一対のガラス板を中間膜を介して積層した合わせガラスは、耐衝撃性が高く破損しづらく、仮に破損したとしてもガラス破片が飛散せず、防犯性および安全性に優れる。そのため、合わせガラスは、自動車、電車、飛行機、および船舶等の乗り物；建築物；およびインテリア等に広く用いられている。従来、中間膜の材料としては、耐候性および化学的安定性等の信頼性から、ポリビニルブチラール（ＰＶＢ）またはエチレン・酢酸ビニル共重合体（ＥＶＡ）が好ましく用いられている。さらにＰＶＢまたはＥＶＡ材料を工夫することで、紫外線カット、赤外線カット、および遮音等の機能を付与したり、着色したりすることもできる。
【０００３】
さらに、近年、窓材、床材、壁材、および天井材等の建築部材；テーブル天板等のインテリア部材等の用途において、より意匠性の高いガラス材が求められるようになってきている。かかる背景下、内部に、印刷ＰＥＴ（ポリエチレンテレフタレート）フィルム、和紙、布、金属、大理石、突き板、押し花、および葉脈等のガラス以外の異種素材を封入した合わせガラスが提案されている。かかる合わせガラスは、ガラス板／中間膜／異種素材／中間膜／ガラス板の５層構造を基本とし、表側のガラス板を通して異種素材を視認することで、美観に優れた意匠を実現することができる。
例えば、特許文献１には、板ガラス／接着性フィルム／突板裏打シート／接着性フィルム／板ガラスを積層成形してなる５層構造のガラス木材積層体が開示されている（請求項１）。
【先行技術文献】
【特許文献】
【０００４】
【特許文献１】特公平０８−０１５７７０号公報
【発明の開示】
【発明が解決しようとする課題】
【０００５】
特許文献１において、板ガラスとしては、普通板ガラス、強化板ガラス、および磨き板ガラスが具体的に挙げられている（段落００１５）。特許文献１に記載のガラス木材積層体では、外部からガラス木材積層体に入射した光は、一部がガラス表面で正反射され、一部が木材表面で拡散反射される。このような２重反射が生じる場合、木材の視認性が低下し、意匠性が低下してしまう。
【０００６】
本発明は、ガラス表面と木材表面における２重反射が抑制され、木材を良好に視認することができ、意匠性に優れたガラス木材積層体の提供を目的とする。
【課題を解決するための手段】
【０００７】
本発明は、以下［１］〜［７］の構成を有するガラス木材積層体を提供する。
［１］  ガラスと木材とが接着膜を介して積層されたガラス木材積層体であって、
前記ガラスは、前記木材と対向しない面の表層部に正反射率低減膜を備え、
前記表層部は、外部から入射角１０°で入射した可視光の平均正反射率が３％以下である、ガラス木材積層体。
［２］    前記正反射率低減膜は、ガラスよりも屈折率が低い材料からなり中空構造を有する粒子とマトリックスとを含む反射防止膜である、上記［１］に記載のガラス木材積層体。
［３］  前記正反射率低減膜は、相対的に屈折率の高い高屈折率層と相対的に屈折率の低い低屈折率層との積層構造を有する反射防止膜である、上記［１］に記載のガラス木材積層体。
［４］  前記正反射率低減膜は、少なくとも表面に微細な凹凸を有するアンチグレア膜である、上記［１］に記載のガラス木材積層体。
［５］  前記接着膜は熱可塑性樹脂を含む、上記［１］〜［４］のいずれかに記載のガラス木材積層体。
［６］  前記熱可塑性樹脂はポリビニルブチラールまたはエチレン・酢酸ビニル共重合樹脂である、上記［５］に記載のガラス木材積層体。
［７］  前記接着膜はさらに着色剤を含む、上記［５］または［６］に記載のガラス木材積層体。
【発明の効果】
【０００８】
本発明のガラス木材積層体は、ガラス表面と木材表面における２重反射が抑制されるので、木材を良好に視認することができ、意匠性に優れる。
【図面の簡単な説明】
【０００９】
【図１】本発明に係る一実施形態のガラス木材積層体の模式断面図である。
【図２Ａ】例１１および例２１で得られたガラス木材積層体の正反射スペクトル（入射角１０°、反射角１０°）である。
【図２Ｂ】例１１および例２１で得られたガラス木材積層体の拡散反射スペクトル（入射角１０°、反射角０°）である。
【図３】例１２、１３および例２１で得られたガラス木材積層体の正反射スペクトル（入射角１０°、反射角１０°）である。
【図４Ａ】例１２、１３および例２１で用いたガラスの透過スペクトル（入射角０°、透過角０°）である。
【図４Ｂ】例１２、１３および例２１で用いたガラスの透過スペクトル（入射角０°、透過角１０°）である。
【発明を実施するための形態】
【００１０】
本明細書において、特に明記しない限り、「可視光」は４００〜７００ｎｍの波長域の光と定義する。
【００１１】
本明細書において、「外部から入射角１０°で入射した可視光の平均正反射率」は、特に明記しない限り、以下の方法にて評価するものとする。
紫外可視赤外分光計Ｖ−７６０（日本分光社製）に絶対反射率測定ユニットＡＲＭＮ−７３５（日本分光社製）を装着した装置を用い、入射角１０°、反射角１０°、４００〜７００ｎｍの波長域の条件で正反射スペクトルを測定し、その算術平均値を平均正反射率として求める。
【００１２】
以下、本発明の実施の形態を説明する。
［ガラス木材積層体］
図１に示すように、本発明に係る一実施形態のガラス木材積層体１０は、ガラス１１と木材１４とが接着膜１２を介して積層された積層構造を有する。
本実施形態のガラス木材積層体１０において、特に明記しない限り、ガラス側が「表側」、木材側が「裏側」である。
ガラス木材積層体１０は、窓材、床材、壁材、および天井材等の建築部材；テーブル天板等のインテリア部材；冷蔵庫等の白物家電の外装等の用途に好ましく利用できる。
【００１３】
本実施形態において、ガラス１１は、ソーダライムガラス、ホウケイ酸ガラス、および無アルカリガラス等の一般的なガラスに対して表面処理が施されたガラスである。具体的には、ガラス１１は木材１４と対向しない面の表層部１１Ｓに正反射率低減膜を含み、表層部１１Ｓの外部から入射角１０°で入射した可視光の平均正反射率が３％以下である。
【００１４】
「背景技術」の項で挙げた特許文献１に記載のガラス木材積層体では、外部からガラス木材積層体に入射した光は、一部がガラス表面で正反射され、一部が木材表面で拡散反射される。このような２重反射が生じる場合、木材の視認性が低下し、意匠性が低下してしまう。
本実施形態のガラス木材積層体１０では、表層部１１Ｓに正反射率低減膜を含むガラス１１を用いるので、外部からガラス木材積層体１０に入射した光のうちガラス表面で正反射される光の量を低減することができる。その結果、ガラス表面と木材表面における２重反射が抑制されるので木材１４の視認性を向上することができ、意匠性に優れたガラス木材積層体１０を提供することができる。
【００１５】
正反射率低減膜としては、反射防止（ＡＲ）膜およびアンチグレア（ＡＧ）膜等が挙げられる。以下、表層部に正反射率低減膜を有さない一般的なガラスを「通常ガラス」、表層部にＡＲ膜を有するガラスを「ＡＲ加工ガラス」、表層部にＡＧ膜を有するガラスを「ＡＧ加工ガラス」と言う。
【００１６】
ＡＲ膜の一態様としては、中空構造を有する低屈折率の粒子とマトリックスとを含む膜が挙げられる。中空構造を有する低屈折率の粒子をガラス表面に固定化させることでガラス表面の屈折率を低下させ、ガラス表面の正反射を低減させることができる。
中空構造を有する低屈折率の粒子は、ガラスよりも屈折率が低い材料からなる。かかる低屈折率材料としては特に限定されず、Ａｌ２Ｏ３、ＳｉＯ２、ＳｎＯ２、ＴｉＯ２、ＺｒＯ２、ＺｎＯ、ＣｅＯ２、Ｓｂ含有ＳｎＯＸ（ＡＴＯ）、Ｓｎ含有Ｉｎ２Ｏ３（ＩＴＯ）、およびＲｕＯ２等が挙げられる。これらは１種を単独で用いてもよく、２種以上を併用してもよい。
マトリックス材料としては特に限定されず、加水分解性シラン類（テトラメトキシシランおよびテトラエトキシシラン等）、加水分解性シラン類を加水分解して得られるケイ酸オリゴマー、シラノール基を有するケイ素化合物（ケイ酸およびトリメチルシラノール等）、活性シリカ（水ガラスおよびオルトケイ酸ナトリウム等）、有機ポリマー（ポリエチレングリコール、ポリアクリルアミド誘導体、およびポリビニルアルコール等）等が挙げられる。これらは１種を単独で用いてもよく、２種以上を併用してもよい。
【００１７】
ＡＲ膜の他態様としては、相対的に屈折率の高い高屈折率層と相対的に屈折率の低い低屈折率層との積層構造を有し、各界面における反射光の干渉を利用して、ガラス表面の正反射を低減させる膜が挙げられる。高屈折率層および低屈折率層は、酸化ケイ素等の金属酸化物からなる。高屈折率層および低屈折率層の積層数は、適宜設計される。
【００１８】
ＡＲ加工ガラスは公知方法により製造することができる。ＡＲ加工ガラスの製造方法としては、中空構造を有する低屈折率の粒子を硬化性成分とともに通常ガラスの表面に塗布および固定化して、中空構造を有する粒子とマトリックスとを含む膜を通常ガラスの表面に形成する方法、通常ガラスの表面に真空蒸着法等の気相成膜により高屈折率層と低屈折率層とを積層してＡＲ膜を成膜する方法、および基材フィルム上にＡＲ膜が形成されたＡＲフィルムを通常ガラスの表面に貼合する方法等が挙げられる。ＡＲ加工ガラスは、市販品を用いることもできる。
【００１９】
ＡＲ加工ガラスを用いた場合、外部からガラス木材積層体に入射した光のうちガラス表面で正反射される光の量を低減できる他、さらに以下の作用効果を奏することができる。
一般的に、ガラス木材積層体では、外部からガラス木材積層体に入射し木材表面で反射された光の一部は、ガラスと空気との界面で木材側に戻り反射する。ＡＲ加工ガラスを用いた場合、この戻り反射を低減させることができるので、木材表面で反射された後、外部に出射する光の量を増大させることができ、木材の視認性を効果的により向上させることができる。この結果、木材の鮮明な視認が可能となり、意匠性をより効果的に向上させることができる。
【００２０】
ガラス木材積層体では、外部からガラス木材積層体に入射した後、ガラス表面で反射される光の量は「正反射光の反射率」で評価することができ、外部からガラス木材積層体に入射した後、木材表面で反射される光の量は「拡散反射光の反射率」で評価することができる。
ＡＲ加工ガラスを用いた場合、外部から入射角１０°で入射した可視光の平均正反射率（ガラス表面における光反射量の指標）を３％以下に低減させることができる一方、可視光全域において、外部から入射角１０°で入射し、反射角０°でガラス木材積層体から出射される拡散反射光の反射率（木材表面における光反射量の指標）を増大させることができる（［実施例］の項、図２Ａおよび図２Ｂを参照）。
【００２１】
ＡＧ膜は少なくとも表面に微細な凹凸を有し、凹凸面で光を拡散反射させることで、ガラス表面の正反射を低減させる膜である。
ＡＧ加工ガラスは公知方法により製造することができる。ＡＧ加工ガラスの製造方法としては、通常ガラスの表面にサンドブラスト処理を実施して摩耗により直接微細な凹凸を形成する方法、通常ガラスの表面に薬液を用いた化学処理を実施して直接微細な凹凸を形成する方法、および基材フィルム上にＡＧ膜が形成されたＡＧフィルムを通常ガラスの表面に貼合する方法等が挙げられる。ＡＧ加工ガラスは、市販品を用いることもできる。
【００２２】
ＡＧ加工ガラスを用いた場合、外部からガラス木材積層体に入射した光のうちガラス表面で正反射される光の量を低減できる他、さらに以下の作用効果を奏することができる。
ＡＧ加工ガラスを用いた場合、外部からガラス木材積層体に入射し木材表面で反射された光を、ガラスと空気との界面で拡散反射させることができる。この拡散反射により、木材の模様が立体的に浮かび上がって見え、意匠性をより効果的に向上させることができる。
【００２３】
ガラス木材積層体では、外部からガラス木材積層体に入射した後、ガラス表面で反射される光の量は「正反射光の反射率」で評価することができる。
ＡＧ加工ガラスを用いた場合、外部から入射角１０°で入射した可視光の平均正反射率（ガラス表面における光反射量の指標）を３％以下に低減させることができる（［実施例］の項、図３を参照）。
【００２４】
外部からガラス木材積層体に入射し木材表面で反射された光が、ガラスと空気との界面で拡散反射された後、外部に出射されることは、ガラス単体で評価することができる。ＡＧ加工ガラスでは、通常ガラスに比較して、外部から入射角０°でガラス裏面に入射し（木材側からの入射に相当）、透過角０°でガラス表面から出射される透過光（直進光）の透過率を低減させることができる一方、外部から入射角０°でガラス裏面に入射し（木材側からの入射に相当）、透過角１０°でガラス表面から出射される透過光の透過率（木材表面で反射された後、ガラスと空気との界面で拡散反射される光の量の指標）を増大させることができる（［実施例］の項、図４Ａおよび図４Ｂを参照）。
【００２５】
ガラス１１は、正反射率低減処理以外に、防指紋（ＡＦＰ）処理、防汚処理、および抗菌処理等の公知の表面処理が施されたものでもよい。ガラス１１は、強化加工等の公知の二次加工処理が施されたものでもよい。
ガラス１１の全光線透過率は、好ましくは８０％以上、より好ましくは８５％以上、特に好ましくは９０％以上である。
ガラス１１の厚みは、好ましくは０．０１〜２０ｍｍ、より好ましくは０．０５〜１０ｍｍ、特に好ましくは０．１５〜５ｍｍである。
【００２６】
接着膜１２の材料はガラス１１と木材１４とを接着できればよく、合わせガラスの中間膜用の材料を用いることができ、好ましくは熱可塑性樹脂を含む。熱可塑性樹脂は公知のものを使用でき、エチレン・酢酸ビニル共重合体（ＥＶＡ）；ポリビニルブチラール（ＰＶＢ）等のポリビニルアセタール等が好ましく用いられる。
接着膜１２の材料の形態は、好ましくは熱可塑性樹脂フィルムである。ＥＶＡフィルムおよびＰＶＢフィルム等の熱可塑性樹脂フィルムを用いることで、ガラス１１と木材１４とを簡易に接着することができる。
【００２７】
木材１４としては、突き板、木材単板、木材合板、パーティクルボード、およびＭＤＦ（中密度繊維板）等の木質繊維板等が挙げられ、ガラス木材積層体１０の軽量化およびコストの観点から、突き板等が好ましい。
【００２８】
接着膜１２は必要に応じて、着色剤を含むことができる。接着膜１２が着色剤を含む場合、ガラス木材積層体１０は木材１４本来の色と着色剤の色とが合わさった色を呈することができる。木材１４と着色剤の色を自由に組み合わせることで、ガラス木材積層体１０の色の設計自由度が高まり、カラーバリエーションの展開も可能となる。着色剤としては、顔料、染料、およびこれらの組合せが挙げられる。
【００２９】
染料としては、アンスラキノン類、アゾ系、アントラピリドン類、ペリレン類、アントラセン類、ペリノン類、インダンスロン類、キナクリドン類、キサンテン類、チオキサンテン類、オキサジン類、オキサゾリン類、インジゴイド類、チオインジゴイド類、キノフタロン類、ナフタルイミド類、シアニン類、メチン類、ピラゾロン類、ラクトン類、クマリン類、ビス−ベンズオキサゾリルチオフェン類、ナフタレンテトラカルボン酸類、フタロシアニン類、トリアリールメタン類、アミノケトン類、ビス（スチリル）ビフェニル類、アジン類、ローダミン類、これらの誘導体、およびこれらの組合せが挙げられる。
【００３０】
顔料は有機顔料でも無機顔料でもよい。有機顔料としては、アゾ系、アゾメチン系、ポリアゾ系、フタロシアニン系、キナクリドン系、アンスラキノン系、インジゴ系、チオインジゴ系、キノフタロン系、ベンツイミダゾロン系、イソインドリン系、イソインドリノン系、およびジアセトアセトアリライド系等が挙げられる。無機顔料としては、カーボンブラック（ＣＢ）、酸化チタン、亜鉛華、酸化亜鉛、リトポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、およびマイカ等が挙げられる。
【００３１】
接着膜１２はさらに必要に応じて、他の任意の添加剤を含むことができる。
ガラス木材積層体１０は必要に応じて、上記以外の任意の要素を含むことができる。例えば、木材１４の裏面側には必要に応じて、和紙および硬化性樹脂等の保護材を貼合することができる。
その他、本発明の趣旨を逸脱しない限りにおいて、適宜設計変更が可能である。
【００３２】
［ガラス木材積層体の製造方法］
ガラス木材積層体１０の製造例について、説明する。
（工程（１））
はじめに、表層部１１Ｓに正反射率低減膜を含み、表層部１１Ｓの外部から入射角１０°で入射した可視光の平均正反射率が３％以下であるガラス１１を用意する。上記したように、ガラス１１としては、ＡＲ加工ガラスおよびＡＧ加工ガラス等が挙げられる。ガラス１１は、公知方法により製造することができる。ガラス１１は、市販品を用いることもできる。
【００３３】
（工程（２））
次に、ＡＲ加工ガラスおよびＡＧ加工ガラス等のガラス１１と木材１４とを接着膜１２を介して接着（貼合）する。ガラス１１とＥＶＡフィルムおよびＰＶＢフィルム等の熱可塑性樹脂フィルムと木材１４とを重ね、これらを熱可塑性樹脂フィルムが軟化する温度で加熱圧着することで、ガラス１１と木材１４とを簡易に接着することができる。ＥＶＡフィルムを使用する場合、加熱温度は好ましくは９０℃程度、加圧力は好ましくは１ＭＰａ程度である。ＰＶＢフィルムを使用する場合、加熱温度は好ましくは１３０℃程度、加圧力は好ましくは１ＭＰａ程度である。
以上のようにして、図１に示したガラス木材積層体１０を製造することができる。
【００３４】
あらかじめ表層部１１Ｓに正反射率低減膜を含むＡＲ加工ガラスおよびＡＧ加工ガラス等のガラス１１を用意する代わりに、表層部１１Ｓに正反射率低減膜を有さない通常ガラスを用いてガラス木材積層体を製造した後、ガラス表面に対して公知の正反射率低減処理を行ってもよい。
【００３５】
以上説明したように、本実施形態によれば、正反射率低減膜によってガラス表面と木材表面における２重反射を抑制することができ、木材を良好に視認することができ、意匠性に優れたガラス木材積層体１０を提供することが可能である。
【００３６】
正反射率低減膜としては、ＡＲ膜またはＡＧ膜が好ましい。かかる態様では、外部からガラス木材積層体に入射した光のうちガラス表面で正反射される光の量を低減できる他、さらに以下の作用効果を奏することができる。
正反射率低減膜としてＡＲ膜を用いた場合、木材表面で反射された後、ガラスと空気との界面で木材側に戻り反射する光の量を低減させることができるので、木材表面で反射され外部に出射する光の量を増大させることができる、木材の視認性をより効果的に向上させることができる。この結果、木材の鮮明な視認が可能となり、意匠性をより効果的に向上させることができる。
正反射率低減膜としてＡＧ膜を用いた場合、木材表面で反射された光をガラスと空気との界面で拡散反射させることができる。この拡散反射により、木材の模様が立体的に浮かび上がって見え、意匠性をより効果的に向上させることができる。
【実施例】
【００３７】
以下に、実施例に基づいて本発明について説明するが、本発明は、これらに限定されるものではない。例１１〜１３が実施例、例２１が比較例である。
【００３８】
[材料]
各例で用いた材料の略号は、以下の通りである。
＜ＡＲ加工ガラス＞
（Ｇ１１）片面低反射膜付き高透過フロートガラス板（縦５ｃｍ×横５ｃｍ×厚み５ｍｍ、（株）旭硝子社製「クリアサイト」、表面粗さ（算術平均粗さＲａ）０．１μｍ）。
＜ＡＧ加工ガラス＞
（Ｇ１２）片面エッチング加工ガラス板（縦５ｃｍ×横５ｃｍ×厚み５ｍｍ、（株）旭硝子社製「フロストガラスソフト」、表面粗さ（算術平均粗さＲａ）０．３μｍ）、
（Ｇ１３）片面エッチング加工ガラス板（縦５ｃｍ×横５ｃｍ×厚み５ｍｍ、（株）旭硝子社製「フロストガラスプレーン」、表面粗さ（算術平均粗さＲａ）２．３μｍ）。
＜通常ガラス＞
（Ｇ２１）高透過フロートガラス板（縦５ｃｍ×横５ｃｍ×厚み５ｍｍ、（株）旭硝子社製「ＪＦＬ５」、表面粗さ（算術平均粗さＲａ）０．１μｍ）。
＜木材＞
（Ｗ１）ハードメイプルの突き板（縦５ｃｍ×横５ｃｍ×厚み２５０μｍ、（有）板商会社製）。
＜熱可塑性樹脂フィルム＞
（Ｆ１）ＥＶＡフィルム（縦５ｃｍ×横５ｃｍ×厚み０．１５ｍｍ、東ソー社製「メルセン  Ｇ７０５５）。
【００３９】
[例１１：ガラス木材積層体の製造]
ＡＲ加工ガラス（Ｇ１１）とＥＶＡフィルム（Ｆ１）と木材（Ｗ１）とを順次重ねて、フィルム製の袋の中に入れ、真空中で袋の口を加熱により封止して真空パックを作り、それを９０℃で１時間加熱圧着することで、ガラス木材積層体（Ｍ１１）を得た。なお、ガラス（Ｇ１１）のＡＲ膜が最表層となるように、積層を実施した（図１を参照）。
【００４０】
[例１２：ガラス木材積層体の製造]
ガラスとしてＡＧ加工ガラス（Ｇ１２）を用いた以外は例１１と同様にして、ガラス木材積層体（Ｍ１２）を得た。なお、ガラス（Ｇ１２）のＡＧ膜が最表層となるように、積層を実施した（図１を参照）。
【００４１】
[例１３：ガラス木材積層体の製造]
ガラスとしてＡＧ加工ガラス（Ｇ１３）を用いた以外は例１２と同様にして、ガラス木材積層体（Ｍ１３）を得た。
【００４２】
[例２１：ガラス木材積層体の製造]
ガラスとして通常ガラス（Ｇ２１）を用いた以外は例１１と同様にして、ガラス木材積層体（Ｍ２１）を得た。
【００４３】
［目視観察］
例１１〜１３および例２１で得られたガラス木材積層体について、目視観察を実施した。
例２１で得られたガラス木材積層体（Ｍ２１）では、ガラス表面と木材表面における２重反射が見られた。
これに対して、ＡＲ加工ガラス（Ｇ１１）を用いたガラス木材積層体（Ｍ１１）では、ガラス表面と木材表面における２重反射を抑制することができ、木材の視認性を向上させることができた。また、木材をより鮮明に視認することができ、意匠性を効果的に向上させることができた。
ＡＧ加工ガラス（Ｇ１２）、（Ｇ１３）を用いたガラス木材積層体（Ｍ１２）、（Ｍ１３）では、ガラス表面と木材表面における２重反射を抑制することができ、木材の視認性を向上させることができた。また、木材の模様が立体的に浮かび上がって見え、意匠性を効果的に向上させることができた。
【００４４】
［通常ガラスを用いたガラス木材積層体とＡＲ加工ガラスを用いたガラス木材積層体の光学評価］
（正反射スペクトルの測定）
例１１で得られたガラス木材積層体（Ｍ１１）と例２１で得られたガラス木材積層体（Ｍ２１）について、正反射光の反射スペクトル（ガラス表面における光反射量の指標）を測定した。測定箇所はガラス木材積層体の中心とし、紫外可視赤外分光計Ｖ−７６０（日本分光社製）に絶対反射率測定ユニットＡＲＭＮ−７３５（日本分光社製）を装着した装置を用い、入射角１０°、反射角１０°、４００〜７００ｎｍの波長域の条件で正反射スペクトルを測定した。得られたスペクトルの算術平均値を平均正反射率として求めた。
【００４５】
得られた正反射スペクトルを図２Ａに示す。図２Ａには、測定光と検出光の入出イメージ（図１に対応した模式断面図）についても、合わせて示してある。
図２Ａに示すように、通常ガラス（Ｇ２１）を用いたガラス木材積層体（Ｍ２１）では、外部から入射角１０°で入射した可視光の平均正反射率は５％以上（具体的には５．１％）であったのに対して、ＡＲ加工ガラス（Ｇ１１）を用いたガラス木材積層体（Ｍ１１）では、外部から入射角１０°で入射した可視光の平均正反射率を３％以下（具体的には１．４％）に低減させることができた。ＡＲ加工ガラス（Ｇ１１）を用いたガラス木材積層体（Ｍ１１）では、外部からガラス木材積層体に入射した光のうちガラス表面で正反射される光の量を低減できることが示された。
【００４６】
（拡散反射スペクトルの測定）
例１１で得られたガラス木材積層体（Ｍ１１）と例２１で得られたガラス木材積層体（Ｍ２１）について、拡散反射光の反射スペクトル（木材表面における光反射量の指標）を測定した。測定箇所はガラス木材積層体の中心とし、紫外可視赤外分光計Ｖ−７６０（日本分光社製）に絶対反射率測定ユニットＡＲＭＮ−７３５（日本分光社製）を装着した装置を用い、入射角１０°、反射角０°、４００〜７００ｎｍの波長域の条件で拡散反射スペクトルを測定した。
【００４７】
得られた拡散反射スペクトルを図２Ｂに示す。図２Ｂには、測定光と検出光の入出イメージ（図１に対応した模式断面図）についても、合わせて示してある。
図２Ｂに示すように、通常ガラス（Ｇ２１）を用いたガラス木材積層体（Ｍ２１）に対して、ＡＲ加工ガラス（Ｇ１１）を用いたガラス木材積層体（Ｍ１１）では、可視光のほぼ全域において、外部から入射角１０°でガラス木材積層体に入射し、反射角０°でガラス木材積層体から出射された拡散反射光の反射率（木材表面における光反射量の指標）を増大させることができた。ＡＲ加工ガラス（Ｇ１１）を用いたガラス木材積層体（Ｍ１１）では、木材表面で反射された後、外部に出射する光の量を増大させることができ、木材の視認性を効果的に向上できることが示された。
【００４８】
［通常ガラスを用いたガラス木材積層体とＡＧ加工ガラスを用いたガラス木材積層体の光学評価］
（正反射スペクトルの測定）
例１２、１３で得られたガラス木材積層体（Ｍ１２）、（Ｍ１３）と例２１で得られたガラス木材積層体（Ｍ２１）について、正反射光の反射スペクトル（ガラス表面における光反射量の指標）を測定した。測定箇所はガラス木材積層体の中心とし、紫外可視赤外分光計Ｖ−７６０（日本分光社製）に絶対反射率測定ユニットＡＲＭＮ−７３５（日本分光社製）を装着した装置を用い、入射角１０°、反射角１０°、４００〜７００ｎｍの波長域の条件で正反射スペクトルを測定した。得られたスペクトルの算術平均値を平均正反射率として求めた。
【００４９】
得られた正反射スペクトルを図３に示す。図３には、測定光と検出光の入出イメージ（図１に対応した模式断面図）についても、合わせて示してある。
図３に示すように、通常ガラス（Ｇ２１）を用いたガラス木材積層体（Ｍ２１）では、外部から入射角１０°で入射した可視光の平均正反射率は５％以上（具体的には５．１％）であったのに対して、ＡＧ加工ガラス（Ｇ１２）、（Ｇ１３）を用いたガラス木材積層体（Ｍ１２）、（Ｍ１３）では、外部から入射角１０°で入射した可視光の平均正反射率を３％以下（具体的には（Ｍ１２）：１．０％、（Ｍ１３）：０．２％）に低減させることができた。ＡＧ加工ガラス（Ｇ１２）、（Ｇ１３）を用いたガラス木材積層体（Ｍ１２）、（Ｍ１３）では、外部からガラス木材積層体に入射した光のうちガラス表面で正反射される光の量を低減できることが示された。
【００５０】
（ガラス単体の透過スペクトルの測定）
例１２、１３で用いたＡＧ加工ガラス（Ｇ１２）、（Ｇ１３）と例２１で用いた通常ガラス（Ｇ２１）について、外部から入射角０°でガラス裏面に入射し（木材側からの入射に相当）、透過角０°でガラス表面から出射される透過光（直進光）の透過スペクトルを測定した。測定箇所はガラス木材積層体の中心とし、紫外可視赤外分光計Ｖ−７６０（日本分光社製）に絶対反射率測定ユニットＡＲＭＮ−７３５（日本分光社製）を装着した装置を用い、入射角０°、検出角１８０°、４００〜７００ｎｍの波長域の条件で透過スペクトルを測定した。
【００５１】
得られた透過スペクトルを図４Ａに示す。図４Ａには、測定光と検出光の入出イメージ（図１に対応した模式断面図）についても、合わせて示してある。
図４Ａに示すように、ＡＧ加工ガラス（Ｇ１２）、（Ｇ１３）では、通常ガラス（Ｇ２１）に比較して、外部から入射角０°でガラス裏面に入射し、透過角０°でガラス表面から出射される透過光（直進光）の透過率を低減させることができた。
【００５２】
例１２、１３で用いたＡＧ加工ガラス（Ｇ１２）、（Ｇ１３）と例２１で用いた通常ガラス（Ｇ２１）について、外部から入射角０°でガラス裏面に入射し（木材側からの入射に相当）、透過角１０°でガラス表面から出射される透過光の透過スペクトルを測定した。測定箇所はガラス木材積層体の中心とし、紫外可視赤外分光計Ｖ−７６０（日本分光社製）に絶対反射率測定ユニットＡＲＭＮ−７３５（日本分光社製）を装着した装置を用い、入射角０°、検出角１７０°、４００〜７００ｎｍの波長域の条件で透過スペクトルを測定した。
【００５３】
得られた透過スペクトルを図４Ｂに示す。図４Ｂには、測定光と検出光の入出イメージ（図１に対応した模式断面図）についても、合わせて示してある。
図４Ｂに示すように、ＡＧ加工ガラス（Ｇ１２）、（Ｇ１３）では、通常ガラス（Ｇ２１）に比較して、外部から入射角０°でガラス裏面に入射し、透過角１０°でガラス表面から出射される透過光の透過率を増大させることができた。ＡＧ加工ガラスを用いた場合、木材表面で反射された光を、ガラスと空気との界面で拡散反射させることができることが示された。この拡散反射により、木材の模様が立体的に浮かび上がって見え、意匠性を効果的に向上させることができると考えられる。
【産業上の利用可能性】
【００５４】
本発明のガラス木材積層体は、窓材、床材、壁材、および天井材等の建築部材；テーブル天板等のインテリア部材；冷蔵庫等の白物家電の外装等の用途に好ましく利用できる。
【符号の説明】
【００５５】
１０：ガラス木材積層体、１１：ガラス、１２：接着膜、１４：木材
【図１】
2018103547.tif 000003
【図２Ａ】
2018103547.tif 000004
【図２Ｂ】
2018103547.tif 000005
【図３】
2018103547.tif 000006
【図４Ａ】
2018103547.tif 000007
【図４Ｂ】
2018103547.tif 000008